(57)【要約】【課題】電荷移動度およびＩｏｎ／Ｉｏｆｆが高く、有機半導体層の形成および絶縁膜の製造が湿式工程によって容易に達成できるため、工程の単純化およびコストダウン効果を図ることが可能な有機薄膜トランジスタを提供する。【解決手段】基板上１にゲート電極２、ゲート絶縁層３、有機半導体層５、ソース電極６及びドレイン電極７を含む有機薄膜トランジスタにおいて、ゲート絶縁層３と有機半導体層５との界面にフッ素系高分子層４を含む有機薄膜トランジスタを提供する。【選択図】図１
2006191115.tif 000002
【特許請求の範囲】
【請求項１】
基板、ゲート電極、ゲート絶縁層、有機半導体層、およびソース／ドレイン電極を含む有機薄膜トランジスタにおいて、
下記化学式（１）で表わされる繰り返し単位及び／又は化学式（２）で表わされる繰り返し単位よりなる群から選択された１種以上の繰り返し単位からなる高分子であって、前記高分子を構成する主鎖または側鎖の原子のうち炭素原子に対するフッ素原子の比率が５：１〜３０：１である化合物で形成されたフッ素系高分子薄膜を前記ゲート絶縁層と前記有機半導体層との界面に含むことを特徴とするフッ素系高分子薄膜を含む有機薄膜トランジスタ。
【化１】
2006191115.tif 000016
（式中、Ｘは水素原子、炭素数１〜１４の直鎖状または分岐状アルキル基、フッ素原子、または塩素原子であり、Ｒは下記化学式（３）で表わされる。）
【化２】
2006191115.tif 000017
（式中、Ｘは水素原子、炭素数１〜１４の直鎖状または分岐状アルキル基、フッ素原子、または塩素原子であり、Ｙは酸素原子または炭素数２〜１４のアルキレン基であり、Ｒは下記化学式（３）で表わされる。）
【化３】
2006191115.tif 000018
（式中、Ｒ１は下記化学式（４）で表わされる作用基よりなる群から選択され、Ｒ２は下記化学式（５）で表わされる作用基よりなる群から選択され、Ｒ３は下記化学式（６）で表わされる作用基よりなる群から選択され、ｋは１〜３の整数であり、ｌは０〜５の整数であり、前記Ｒ１、Ｒ２が複数の場合、それぞれのＲ１、Ｒ２はお互い異なってもよい。）
【化４】
2006191115.tif 000019
（式中、ｎは０〜１０の整数である。）
【化５】
2006191115.tif 000020
【化６】
2006191115.tif 000021
（式中、Ｘは少なくとも１つ以上のフッ素原子を含まなければならず、ＸはＨ、Ｆ、ＣＦ３、ＣＨＦ２、ＣＨ２Ｆ、ＯＣＦ３、ＯＣＨＦ２またはＯＣＨ２Ｆであり、ｍは０〜１８の整数である。）
【請求項２】
前記フッ素系高分子薄膜は、下記化学式（７）または下記化学式（８）で表わされる化合物であることを特徴とする請求項１に記載のフッ素系高分子薄膜を含む有機薄膜トランジスタ。
【化７】
2006191115.tif 000022
【化８】
2006191115.tif 000023
【請求項３】
前記フッ素系高分子薄膜は、スピンコーティング、ディップコーティング、プリンティング方式、インクジェットコーティングまたはロールコーティングによって形成されるか、または蒸着されることを特徴とする請求項１に記載のフッ素系高分子薄膜を含む有機薄膜トランジスタ。
【請求項４】
前記フッ素系高分子薄膜の膜厚は、１００Å〜３００Åであることを特徴とする請求項１に記載のフッ素系高分子薄膜を含む有機薄膜トランジスタ。
【請求項５】
前記ゲート絶縁層は、ポリビニルフェノール、ポリメチルメタクリレート、ポリアクリレート、ポリビニルアルコール、ＳｉＮｘ（０＜ｘ＜４）、ＳｉＯ２、Ａｌ２Ｏ３およびこれらの誘導体よりなる群から選ばれることを特徴とする請求項１に記載のフッ素系高分子薄膜を含む有機薄膜トランジスタ。
【請求項６】
前記有機半導体層は、ポリチオフェン、ポリアニリン、ポリアセチレン、ポリピロール、ポリフェニレンビニレンおよびこれらの誘導体よりなる群から選ばれることを特徴とする請求項１に記載のフッ素系高分子薄膜を含む有機薄膜トランジスタ。
【請求項７】
前記ゲート電極、前記ソース電極および前記ドレイン電極は、それぞれ金（Ａｕ）、銀（Ａｇ）、アルミニウム（Ａｌ）、ニッケル（Ｎｉ）、モリブデン（Ｍｏ）、タングステン（Ｗ），インジウム錫酸化物（ＩＴＯ）、ポリチオフェン（ｐｏｌｙｔｈｉｏｐｈｅｎｅ）、ポリアニリン（ｐｏｌｙａｎｉｌｉｎｅ）、ポリアセチレン（ｐｏｌｙａｃｅｔｙｌｅｎｅ）、ポリピロール（ｐｏｌｙｐｙｒｏｏｌｅ）、ポリフェニレンビニレン（ｐｏｌｙｐｈｅｎｙｌｅｎｅ  ｖｉｎｙｌｅｎｅ）、およびＰＥＤＯＴ（ｐｏｌｙｅｔｈｙｌｅｎｅｄｉｏｘｙｔｈｉｏｐｈｅｎｅ）／ＰＰＳ（ｐｏｌｙｓｔｙｒｅｎｅｓｕｌｆｏｎａｔｅ）混合物よりなる群から選ばれることを特徴とする請求項１に記載のフッ素系高分子薄膜を含む有機薄膜トランジスタ。
【請求項８】
前記基板は、ガラス、シリコンまたはプラスチックよりなる群から選ばれることを特徴とする請求項１に記載のフッ素系高分子薄膜を含む有機薄膜トランジスタ。
【請求項９】
前記有機薄膜トランジスタは、トップコンタクト構造、ボトムコンタクト構造またはトップゲート構造であることを特徴とする請求項１に記載のフッ素系高分子薄膜を含む有機薄膜トランジスタ。
【請求項１０】
有機薄膜トランジスタを製造するにおいて、ゲート絶縁層と有機半導体層との間に、下記化学式（９）で表わされる繰り返し単位および化学式（１０）で表わされる繰り返し単位よりなる群から選択された１種以上の繰り返し単位からなる高分子であって、この際、前記高分子を構成する主鎖または側鎖の原子のうち炭素原子に対するフッ素原子の比率が５：１〜３０：１である化合物でコートしてフッ素系高分子薄膜を形成する段階を含むことを特徴とするフッ素系高分子薄膜を含む有機薄膜トランジスタの製造方法。
【化９】
2006191115.tif 000024
（式中、Ｘは水素原子、炭素数１〜１４の直鎖状または分岐状アルキル基、フッ素原子、または塩素原子であり、Ｒは下記化学式（１１）で表わされる。）
【化１０】
2006191115.tif 000025
（式中、Ｘは水素原子、炭素数１〜１４の直鎖状または分岐状アルキル基、フッ素原子、または塩素原子であり、Ｙは酸素原子または炭素数２〜１４のアルキレン基であり、Ｒは下記化学式（１１）で表わされる。）
【化１１】
2006191115.tif 000026
（式中、Ｒ１は下記化学式（１２）で表わされる作用基よりなる群から選択され、Ｒ２は下記化学式（１３）で表わされる作用基よりなる群から選択され、Ｒ３は下記化学式（１４）で表わされる作用基よりなる群から選択され、ｋは１〜３の整数であり、ｌは０〜５の整数であり、前記Ｒ１、Ｒ２が複数の場合、それぞれのＲ１、Ｒ２はお互い異なってもよい。）
【化１２】
2006191115.tif 000027
（式中、ｎは０〜１０の整数である。）
【化１３】
2006191115.tif 000028
【化１４】
2006191115.tif 000029
（式中、Ｘは少なくとも１つ以上のフッ素原子を含まなければならず、ＸはＨ、Ｆ、ＣＦ３、ＣＨＦ２、ＣＨ２Ｆ、ＯＣＦ３、ＯＣＨＦ２またはＯＣＨ２Ｆであり、ｍは０〜１８の整数である。）
【請求項１１】
前記有機薄膜トランジスタは、トップコンタクト構造、ボトムコンタクト構造またはトップゲート構造であることを特徴とする請求項１０に記載のフッ素系高分子薄膜を含む有機薄膜トランジスタの製造方法。
【請求項１２】
前記有機薄膜トランジスタは、基板上に形成されたゲート電極、ゲート絶縁層、フッ素系高分子薄膜、有機半導体層、およびソース／ドレイン電極を含むことを特徴とする請求項１０に記載のフッ素系高分子薄膜を含む有機薄膜トランジスタの製造方法。
【請求項１３】
前記フッ素系高分子薄膜は、スピンコーティング、ディップコーティング、プリンティング方式、インクジェットコーティングまたはロールコーティングによって形成されるか、または蒸着されることを特徴とする請求項１０に記載のフッ素系高分子薄膜を含む有機薄膜トランジスタの製造方法。
【発明の詳細な説明】
【技術分野】
【０００１】
本発明は、フッ素系高分子薄膜を含む有機薄膜トランジスタ（以下、「ＯＴＦＴ」という）に係り、より詳しくは、基板上にゲート電極、ゲート絶縁層、有機半導体層、およびソース／ドレイン電極を含む有機薄膜トランジスタにおいて、前記ゲート絶縁層と前記有機半導体層との界面にフッ素系高分子薄膜を含む有機薄膜トランジスタに関する。
【背景技術】
【０００２】
現在、ディスプレイに多用されている薄膜トランジスタ（Ｔｈｉｎ  ｆｉｌｍ  Ｔｒａｎｓｉｓｔｏｒ）は、大部分、非晶質シリコン半導体、酸化シリコン絶縁膜および金属電極からなっているが、最近、様々な導電性有機材料の開発に伴い、有機半導体を用いた有機ＴＦＴを開発しようとする研究が全世界的に盛んに行われている。１９８０年代初めに開発された有機薄膜トランジスタ（ＯＴＦＴ）は、柔軟性や、加工および製造時の便宜性などの利点を持っており、現在Ｅ−Ｉｎｋ、有機ＥＬ、ＬＣＤなどのディスプレイ装置に適用するために研究開発が進行中である。新しい電子材料である有機半導体は、高分子の合成方法が様々であり、繊維またはフィルム状への成形が容易であり、柔軟であるうえ、生産コストが低いため、機能性電子素子や光素子などにその応用が拡大しつつあるので、非晶質Ｓｉの代わりに導電性高分子からなる有機半導体層をトランジスタ内の有機半導体として使用するＯＴＦＴは、シリコントランジスタと比較するとき、プラズマを用いたＣＶＤではなく、常圧のプリンティング工程による半導体層の形成が可能であり、必要に応じては全体製造工程がプラスチック基板を用いた連続工程（ロール・ツー・ロール）によって達成できるため、低価のトランジスタを実現することができるという大きい利点がある。
【０００３】
ところが、ＯＴＦＴは、非晶質シリコンＴＦＴと比較するとき、電荷移動度が低く、駆動電圧およびしきい値電圧が非常に高いという問題点がある。Ｔ．Ｎ．Ｊａｃｋｓｏｎ等は、ペンタセン（Ｐｅｎｔａｃｅｎｅ）を用いて０．６ｃｍ２・Ｖ−１・ｓｅｃ−１の電荷移動度を達成することにより、有機ＴＦＴの実用化可能性を高めたが（非特許文献１参照）、この場合にも、依然として、電荷移動度は満足すべきではなく、１００Ｖ以上の駆動電圧および非晶質シリコンＴＦＴの５０倍以上に相当する副しきい値電圧（ｓｕｂ−ｔｈｒｅｓｈｏｌｄ）が必要であるという問題点がある。
【０００４】
一方、特許文献１および非特許文献２は、高誘電率（Ｈｉｇｈ-ｋ）絶縁膜を用いて駆動電圧およびしきい値電圧を低めたＯＴＦＴを開示している。この場合、ゲート絶縁層は、ＢａｘＳｒ１−ｘＴｉＯ３（ＢＳＴ；Ｂａｒｉｕｍ  Ｓｔｒｏｎｔｉｕｍ  Ｔｉｔａｎａｔｅ）、Ｔａ２Ｏ５、Ｙ２Ｏ３、ＴｉＯ２などの無機金属酸化物またはＰｂＺｒｘＴｉ１−ｘＯ３（ＰＺＴ）、Ｂｉ４Ｔｉ３Ｏ１２、ＢａＭｇＦ４、ＳｒＢｉ２（Ｔａ１−ｘＮｂｘ）２Ｏ９、Ｂａ（Ｚｒ１−ｘＴｉｘ）Ｏ３（ＢＺＴ）、ＢａＴｉＯ３、ＳｒＴｉＯ３、Ｂｉ４Ｔｉ３Ｏ１２などの強誘電性絶縁体からなっており、化学蒸着、物理蒸着、スパッタリング、ゾル−ゲルコーティング法によって製造され、誘電率が１５以上である。前記特許によるＯＴＦＴは、駆動電圧を−５Ｖまで低めることができたが、達成可能な電荷移動度は０．６ｃｍ２・Ｖ−１・ｓｅｃ−１以下であって依然として満足すべきではないうえ、大部分の製造工程は２００〜４００℃の高温を要求するので、様々な素材の基板を使用することができず、素子製作の際に単純コーティングまたはプリンティングなどの通常の湿式工程を使用し難いという問題点がある。
【０００５】
一方、特許文献２は、有機絶縁膜としてポリイミド、ベンゾシクロブテン（ｂｅｎｚｏｃｙｃｌｏｂｕｔｅｎｅ）、またはポリアクリルなどを使用した例を開示しているが、無機絶縁膜を代替する程度の素子特性は示していない。
【０００６】
薄膜電子素子の性能を向上させるために、２以上の多層ゲート絶縁層を使用しようとする試みが行われてきたが、特許文献３は、非晶質窒化シリコン（ｓｉｌｉｃｏｎ  ｎｉｔｒｉｄｅ）および酸化珪素（ｓｉｌｉｃｏｎ  ｏｘｉｄｅ）からなる多層のゲート絶縁層を開示しており、特許文献４は、同一の物質を使用した二重絶縁膜を開示しており、これにより電気絶縁性を高め且つ半導体層の膜質（ｃｒｙｓｔａｌｌｉｎｅ  ｑｕａｌｉｔｙ）を向上させたと報告している。ところが、これらの特許はいずれも、非晶質シリコン系または単結晶シリコンを用いた無機ＴＦＴの場合に局限されて開発されたもので、無機材料を使用しているため有機半導体に適用し難いという問題点がある。
【０００７】
最近、液晶表示素子（ＬＣＤ）や、有機ＥＬを用いたフレキシブルディスプレイ（ｆｌｅｘｉｂｌｅ  ｄｉｓｐｌａｙ）の駆動素子などといった様々な素子においてＯＴＦＴを利用しようとする試みが行われてきたが、このためには、ＯＴＦＴの電荷移動度が５ｃｍ２・Ｖ−１・ｓｅｃ−１以上でなければならず、駆動電圧およびしきい値電圧が低くなければならないうえ、絶縁膜の絶縁特性にも優れなければならない。特に、工程の単純化およびコスト節減のために、その製造がプラスチック基板上のオールプリンティング（ａｌｌ−ｐｒｉｎｔｉｎｇ）またはオールスピンオン（ａｌｌ−ｓｐｉｎ  ｏｎ）方式によって行われることが要求されている。このような必要性のため、有機ゲート絶縁層を簡単な工程で形成することができ、その上の有機半導体層との界面で電荷移動度を高めることができる方法に関する研究が盛んに行われているが、満足すべき代案はない状態である。
【０００８】
したがって、当該技術分野では、高い電荷移動度を保障し、電気絶縁性に優れるうえ、駆動電圧およびしきい値電圧も低く、絶縁膜の製造がすべて通常の湿式工程によって達成できる新しい構造のＯＴＦＴの開発が切実に要求されている。
【特許文献１】米国特許第５，９８１，９７０号明細書
【特許文献２】米国特許第６，２３２，１５７号明細書
【特許文献３】米国特許第６，５６３，１７４号明細書
【特許文献４】米国特許第６，５５８，９８７号明細書
【非特許文献１】５４ｔｈ  Ａｎｎｕａｌ  ｄｅｖｉｃｅ  Ｒｅｓｅａｒｃｈ  Ｃｏｎｆｅｒｅｎｃｅ  Ｄｉｇｅｓｔ  １９９６
【非特許文献２】Ｓｃｉｅｎｃｅ，Ｖｏｌ．２８３，ｐｐ８２２−８２４
【発明の開示】
【発明が解決しようとする課題】
【０００９】
そこで、本発明者らは、前記課題を解決するために鋭意研究したところ、湿式工程が可能な高分子半導体を用いたＯＴＦＴにおいて、ゲート絶縁層と有機半導体層との界面にフッ素系高分子物質で薄膜を形成することにより、電荷移動度と電流点滅比（Ｉｏｎ／Ｉｏｆｆ）が大幅に向上できることを確認し、本発明を完成するに至った。
【課題を解決するための手段】
【００１０】
上記課題を解決するために、本発明のある観点によれば、基板上にゲート電極、ゲート絶縁層、有機半導体層、およびソース／ドレイン電極を含む有機薄膜トランジスタにおいて、前記ゲート絶縁層と前記有機半導体層との界面にフッ素系高分子薄膜を含むことを特徴とするフッ素系高分子薄膜を含む有機薄膜トランジスタが提供される。
【００１１】
また、本発明の他の観点によれば、ゲート電極、ゲート絶縁層、有機半導体層、およびソース／ドレイン電極を含む有機薄膜トランジスタを製造するにおいて、前記ゲート絶縁層と前記有機半導体層との間にフッ素系高分子薄膜を形成する段階を含むことを特徴とするフッ素系高分子薄膜を含む有機薄膜トランジスタの製造方法が提供される。
【発明の効果】
【００１２】
本発明に係る有機薄膜トランジスタは、電荷移動度およびＩｏｎ／Ｉｏｆｆが高く、有機半導体層の形成および絶縁膜の製造が湿式工程によって容易に達成できるため、工程の単純化およびコスト節減効果を提供することができる。
【発明を実施するための最良の形態】
【００１３】
以下、本発明をより詳細に説明する。
本発明に係るＯＴＦＴは、基板と、基板上に形成されたゲート電極と、ゲート電極上に形成されたゲート絶縁層と、ゲート絶縁層上に形成されたフッ素系高分子物質からなる薄膜と、フッ素系高分子薄膜上に形成された有機半導体層として作用する高分子半導体と、ソース／ドレイン電極と、を含む。
【００１４】
本実施形態に係るＯＴＦＴの模式的断面構造を図１〜図３に示した。図１はトップコンタクト構造の素子を示す図面である。図２はボトムコンタクト構造の素子を示す図面である。図３はトップコンタクト構造の素子を示す図面である。なお、本発明の目的を阻害しない範囲内で変形した構造を持つことができる。図１において、１は基板、２はゲート電極、３はゲート絶縁層、４はフッ素系高分子薄膜、５は有機半導体層（すなわち、有機高分子層）、６はソース電極、７はドレイン電極をそれぞれ示す。
【００１５】
ＯＴＦＴの基板１の材質としては、例えば、ガラス、シリコン、プラスチックであるが、これらに限定されない。
【００１６】
ゲート電極２、ソース電極６およびドレイン電極７の素材としては、常用される金属または導電性高分子を使用でき、具体的には、金（Ａｕ）、銀（Ａｇ）、アルミニウム（Ａｌ）、ニッケル（Ｎｉ）、モリブデン（Ｍｏ）、タングステン（Ｗ）、インジウム錫酸化物（ＩＴＯ）、ポリチオフェン（ｐｏｌｙｔｈｉｏｐｈｅｎｅ）、ポリアニリン（ｐｏｌｙａｎｉｌｉｎｅ）、ポリアセチレン（Ｐｏｌｙａｃｅｔｙｌｅｎｅ）、ポリピロール（ｐｏｌｙｐｙｒｒｏｌｅ）、ポリフェニレンビニレン（ｐｏｌｙｐｈｅｎｙｌｅｎｅ  ｖｉｎｙｌｅｎｅ）、ＰＥＤＯＴ（ｐｏｌｙｅｔｈｙｌｅｎｅｄｉｏｘｙｔｈｉｏｐｈｅｎｅ）／ＰＰＳ（ｐｏｌｙｓｔｙｒｅｎｅ  ｓｕｌｆｏｎａｔｅ）混合物などを例として挙げることができるが、これらに限定されない。
【００１７】
ゲート絶縁層３の製造に使用できる物質としては、通常の有機または無機化合物が挙げられる。有機化合物の例としては、ポリビニルフェノール、ポリメチルメタクリレート、ポリアクリレート、ポリビニルアルコールなどを挙げることができ、無機化合物の例としては、ＳｉＮｘ（０＜ｘ＜４）、ＳｉＯ２およびＡｌ２Ｏ３などの無機物質などを挙げることができる。また、さらに好ましくは、本発明者等によって発明されて既に出願された、架橋剤を混合したポリビニルフェニル系共重合体（韓国特許出願第２００３−００９０３０９号）および有無機ハイブリッド型絶縁体（韓国特許出願第２００３−００７１７７５号）を使用することが効果的である。
【００１８】
ゲート絶縁層３は、ディップコーティング（ｄｉｐ  ｃｏａｔｉｎｇ）、スピンコーティング（ｓｐｉｎ  ｃｏａｔｉｎｇ）、プリンティング（ｐｒｉｎｔｉｎｇ）、スプレーコーティング（ｓｐｒａｙ  ｃｏａｔｉｎｇ）、ロールコーティング（ｒｏｌｌ  ｃｏａｔｉｎｇ）などの一般的な湿式工程を用いて形成される。
【００１９】
ゲート絶縁層３の厚さは、必要に応じて適切に調節できるが、以後形成されるフッ素系高分子薄膜を考慮するとき、３０００Å〜７０００Åの厚さであることがより好ましい。
【００２０】
フッ素系高分子薄膜４を形成することが可能な物質としては、高分子の繰り返し単位で主鎖あるいは側鎖に炭素原子５個当たりフッ素原子１個、または炭素原子３０個当たりフッ素原子１個の比率で構成される高分子を使用することが好ましい。より具体的には、化学式（１５）で表わされる繰り返し単位及び／又は化学式（１６）で表わされる繰り返し単位よりなる群から選択された１種以上の繰り返し単位からなる高分子であって、この際、この高分子を構成する主鎖または側鎖の原子のうち炭素原子に対するフッ素原子の比率が５：１〜３０：１である。これは、炭素原子に対するフッ素原子の比率が３０：１以上に高くなる場合には、目的の効果を得ることができず、炭素原子に対するフッ素原子の比率が５：１以上に低くなる場合には、フッ素系高分子を成膜した後、その上に絶縁体、あるいは高分子半導体物質を成膜し難いという問題点が発生するためである。
【００２１】
【化１５】
2006191115.tif 000003
【００２２】
式中、Ｘは水素原子、炭素数１〜１４の直鎖状または分岐状アルキル基、フッ素原子または塩素原子であり、Ｒは下記化学式（１７）で表わされる。
【００２３】
【化１６】
2006191115.tif 000004
【００２４】
式中、Ｘは水素原子、炭素数１〜１４の直鎖状または分岐状アルキル基、フッ素原子、または塩素原子であり、Ｙは酸素原子または炭素数２〜１４のアルキレン基であり、Ｒは下記化学式（１７）で表わされる。
【００２５】
【化１７】
2006191115.tif 000005
【００２６】
式中、Ｒ１は下記化学式（１８）で表わされる作用基よりなる群から選択され、Ｒ２は下記化学式（１９）で表わされる作用基よりなる群から選択され、Ｒ３は下記化学式（２０）で表わされる作用基よりなる群から選択され、ｋは１〜３の整数であり、ｌは０〜５の整数であり、前記Ｒ１、Ｒ２が複数の場合、それぞれのＲ１、Ｒ２はお互い異なってもよい。
【００２７】
【化１８】
2006191115.tif 000006
【００２８】
式中、ｎは０〜１０の整数である。
【００２９】
【化１９】
2006191115.tif 000007
【００３０】
【化２０】
2006191115.tif 000008
【００３１】
式中、Ｘは少なくとも１つ以上のフッ素原子を含まなければならず、ＸはＨ、Ｆ、ＣＦ３、ＣＨＦ２、ＣＨ２Ｆ、ＯＣＦ３、ＯＣＨＦ２またはＯＣＨ２Ｆであり、ｍは０〜１８の整数である。
【００３２】
本実施形態で使用されるフッ素系高分子物質は、絶縁層の電気的特性を改善させるために、高分子を構成する繰り返し単位にフッ素原子が高分子の主鎖または側鎖に導入されて炭素原子に対するフッ素原子の割合が調整されたことを特徴としている。フッ素系高分子自体を絶縁体として使用する場合には、特性の向上が微々であるが、ゲート絶縁層と有機活性膜との界面にコーティングして薄膜を形成させると、正確なメカニズムは解明されていないが、電荷移動度および点滅比が向上するという結果が得られる。
【００３３】
前記フッ素系高分子の具体的な例としては、下記化学式（２１）および下記化学式（２２）で表わされる化合物を挙げることができる。
【００３４】
【化２１】
2006191115.tif 000009
【００３５】
【化２２】
2006191115.tif 000010
【００３６】
本実施形態において、フッ素系高分子薄膜４は、既存の湿式コーティング法のいずれを用いても形成可能であるが、より好ましくは１００Å〜３００Åの厚さとなるようにスピンコーティングを用いることができる。
【００３７】
本実施形態において、フッ素系高分子薄膜４は、スピンコーティング、ディップコーティング、プリンティング、インクジェットコーティングまたはロールコーティングなどの湿式工程によって形成できるが、必ずしもこれらの方法に制限されるものではなく、蒸着によっても形成してもよく、他の公知の方法によって形成してもよい。
【００３８】
本発明者らの研究によれば、前述したフッ素系高分子薄膜を含むＯＴＦＴは、電荷移動度およびオン／オフ比が高いため、既存の通常の高分子半導体を用いたＯＴＦＴより優れる。特に、ゲート絶縁層、フッ素系高分子薄膜および有機半導体層の形成過程はプリンティングやスピンコーティングなどの通常の湿式工程によって行うことができ、その性能はＣＶＤなどの煩わしい工程によってのみ形成できるａ−Ｓｉ  ＴＦＴに匹敵である。
【００３９】
有機半導体層５を形成する物質としては、湿式工程が可能なポリチオフェン系誘導体を中心とした公知のすべての高分子系材料を使用することができる。すなわち、ポリチオフェン、ポリアニリン、ポリアセチレン、ポリピロール、ポリフェニレンビニレンまたはこれらの誘導体を例として挙げることができる。この際、有機半導体層５は、スクリーン印刷法、プリンティング法、スピンコーティング法、ディップコーティング法またはインク噴射法によって形成できるが、これらに限定されない。
【００４０】
前記有機薄膜トランジスタの構造は、特に制限されるものではないが、トップコンタクト構造、ボトムコンタクト構造またはトップゲート構造を例として挙げることができる。
【００４１】
図２に示すように、本実施形態に係るＯＴＦＴは、基板１上にゲート電極２を準備し、ゲート電極２上にゲート絶縁層３をスピンコーティングやプリンティングなどの湿式工程によって形成し、ゲート絶縁層３上にフッ素系高分子薄膜４を湿式工程によって形成した後、その上に有機半導体層５を形成し、ソース電極６及びドレイン電極７を形成することにより、製造することができる。
【００４２】
本発明の方法で製造することが可能な有機薄膜トランジスタの構造は、特定の形式に限定されるものではない。すなわち、１）基板１にゲート電極２を形成する段階、２）ゲート電極２上にゲート絶縁層３を形成する段階、３）ゲート絶縁層３上にフッ素系高分子薄膜４を形成する段階、４）フッ素系高分子薄膜４上に高分子半導体を用いて有機半導体層５を形成する段階、および５）有機半導体層５上にソース電極６及びドレイン電極７を形成する段階を順次行い、トップコンタクト構造の有機薄膜トランジスタを製造することもできる。
【００４３】
また、前記１）〜３）段階は同様であり、４）フッ素系高分子薄膜４上にソース電極６及びドレイン電極７を形成する段階と、５）ゲート絶縁層３、フッ素系高分子薄膜４およびソース電極６及びドレイン電極７上に高分子半導体を用いて有機半導体層５を形成する段階を行って、ボトムコンタクト構造の素子を製造することもできる。
【００４４】
さらに、１）基板１上にソース電極６及びドレイン電極７を形成する段階と、２）ソース電極６及びドレイン電極７の間に高分子半導体を用いた有機半導体層５を形成する段階と、３）ソース電極６、ドレイン電極７および有機半導体層上にフッ素系高分子層４を形成する段階と、４）フッ素系高分子層４上にゲート絶縁層３を形成する段階と、５）ゲート絶縁層３上にゲート電極２を形成する段階とを順次行って、トップゲート構造の素子を製造することもできる。
【実施例】
【００４５】
以下、具体的な実施例によって本発明の構成および効果をより詳細に説明する。
なお、実施例は、本発明の構成と効果の説明を目的としたもので、本発明の技術的範囲を制限するものと解してはならない。
【００４６】
製造例１：フッ素系高分子薄膜形成用組成物の製造（１）
（１）３，４−ジフルオロ−ベンゾ酸４−（２−クロロカルボニル−ビニル）−フェニルエステル（３，４−Ｄｉｆｌｕｏｒｏ−ｂｅｎｚｏｉｃ  ａｃｉｄ  ４−（２−ｃｈｌｏｒｏｃａｒｂｏｎｙｌ−ｖｉｎｙｌ）−ｐｈｅｎｙｌ  ｅｓｔｅｒ）の合成
３，４−ジフルオロ−ベンゾ酸４−（２−クロロカルボニル−ビニル）−フェニルエステル１０ｇ（２１．６８ｍｍｏＬ）を塩化メチレン２００ｍＬに溶かした後、塩化チオニル（ＳＯＣｌ２）２．８４ｇ（２３．８４８ｍｍｏＬ）を入れて３５℃で６時間攪拌し、溶媒を除去した。その後真空乾燥を行った後、所望の（１）のフッ素系高分子薄膜形成用組成物を得た（収率９０％）。
【００４７】
（２）マレイミド−スチレン共重合誘導体（Ｍａｌｅｉｍｉｄｅ−ｓｔｙｒｅｎｅ  ｃｏｐｏｌｙｍｅｒ  ｄｅｒｉｖａｔｉｖｅ）の合成
ポリヒドロキシマレイミド−ポリヒドロキシスチレン２．７４ｇ（９．０３３ｍｍｏＬ）をＬ−メチルピロリドン５０ｍＬに溶解させ、０℃に降温した後、トリエチルアミン（Ｅｔ３Ｎ）３．２９１ｇ（３２．５２ｍｍｏＬ）を仕込んで３０分間攪拌し、その後（１）３，４−ジフルオロ−ベンゾ酸４−（２−クロロカルボニル−ビニル）−フェニルエステル６．９９５ｇ（２１．６７９ｍｍｏＬ）を投入して４時間常温で攪拌した。反応溶液を水とメタノールに注ぎ、得られた固体を濾過した。水で多数回洗浄した後、真空乾燥させて所望の（２）のマレイミド−スチレン共重合誘導を得た（収率６０％）。
このような反応スキームは、下記反応式（２３）で表わすことができる。
【００４８】
【化２３】
2006191115.tif 000011
【００４９】
製造例２：フッ素系高分子薄膜形成用組成物の製造（２）
（１）４−［６−（３，４，５−トリフルオロ−フェノキシ）−ヘキシルオキシ］−ベンゾ酸（４−［６−（３，４，５−Ｔｒｉｆｌｕｏｒｏ−ｐｈｅｎｏｘｙ）−ｈｅｘｙｌｏｘｙ］−ｂｅｎｚｏｉｃ  ａｃｉｄ）の合成
４−［６−（３，４，５−トリフルオロ−フェノキシ）−ヘキシルオキシ］−ベンゾ酸エチルエステル（４−［６−（３，４，５−Ｔｒｉｆｌｕｏｒｏ−ｐｈｅｎｏｘｙ）−ｈｅｘｙｌｏｘｙ］−ｂｅｎｚｏｉｃ  ａｃｉｄ  ｅｔｈｙｌ  ｅｓｔｅｒ）２．７５ｇを１，４−ジオキサン（１，４−Ｄｉｏｘａｎｅ）１００ｍＬに溶解させた後、ＮａＯＨ１．０Ｍ溶液１００ｍＬを投入して一日中攪拌した。反応溶液に１０％ＨＣｌ溶液で酸性化した後、固体を濾過した。エタノールで再結晶して４−［６−（３，４，５−トリフルオロ−フェノキシ）−ヘキシルオキシ］−ベンゾ酸を得た（収率６２％）。
【００５０】
（２）４−［６−（３，４，５−トリフルオロ−フェノキシ）−ヘキシルオキシ］−ベンゾイルクロライド（４−［６−（３，４，５−Ｔｒｉｆｌｕｏｒｏ−ｐｈｅｎｏｘｙ）−ｈｅｘｙｌｏｘｙ］−ｂｅｎｚｏｙｌ  ｃｈｌｏｒｉｄｅ）の合成
４−［６−（３，４，５−トリフルオロ−フェノキシ）−ヘキシルオキシ］−ベンゾ酸１０ｇ（２７．１４８ｍｍｏＬ）を塩化メチレン（Ｍｅｔｈｙｌｅｎｅ  ｃｈｌｏｒｉｄｅ）２００ｍＬに溶解させた後、塩化チオニル（Ｔｈｉｏｎｙｌ  ｃｈｌｏｒｉｄｅ）３．５５ｇ（２９．８６２ｍｍｏＬ）を投入して３５℃で６時間攪拌し、溶媒を除去した。その後、真空乾燥させた後、所望の（１）の化合物を得た（収率９５％）。
【００５１】
（３）マレイミド−スチレン共重合体誘導体（Ｍａｌｅｉｍｉｄｅ−ｓｔｙｒｅｎｅ  ｃｏｐｏｌｙｍｅｒ  ｄｅｒｉｖａｔｉｖｅ）の合成
ポリヒドロキシマレイミド−ポリヒドロキシスチレン２．７４ｇ（９．０３３ｍｍｏＬ）をＮ−メチルピロリドン５０ｍＬに溶解させ、０℃に降温した後、トリエチルアミン３．２９１ｇ（３２．５２ｍｍｏＬ）を投入して３０分間攪拌し、その後（２）４−［６−（３，４，５−トリフルオロ−フェノキシ）−ヘキシルオキシ］−ベンゾイルクロライド８．３８５ｇ（２１．６７９ｍｍｏＬ）を入れて４時間常温で攪拌した。反応溶液を水とメタノールに注ぎ、得られた固体を濾過した。水で多数回洗浄した後、真空乾燥させて所望の（２）の化合物を得た（収率７１％）。
このような反応スキームは、下記反応式（２４）で表わすことができる。
【００５２】
【化２４】
2006191115.tif 000012
【００５３】
〈実施例１〉
アルミニウムからなるゲート電極が形成されたガラス基板上に、ポリビニルフェニル系共重合体にアクリル系架橋剤を混合した有機絶縁体組成物を用いてスピンコーティング法でコートして厚さ７０００Åの絶縁層を形成した後、窒素雰囲気の下で温度を１００℃にして１時間ベーキングし、総厚さ６０００Åのゲート絶縁層を形成した。その上に前記製造例１の組成物をシクロヘキサノンに２ｗｔ％で溶解させて３０００ｒｐｍでスピンコーティング法によって３００Åの厚さにコートした後、１５０℃で１０分間硬化させた。製造されたフッ素系高分子薄膜上に、スピンコーティング法を用いて、ポリチオフェン系誘導体である高分子半導体物質で有機半導体層を５００Åの厚さに形成した。活性層の形成は、窒素雰囲気の条件下に行った。前記製造された活性層上に、チャネル長１００μｍ、チャネル幅１ｍｍのシャドーマスクを用いてトップコンタクト方式によってＡｕからソース電極及びドレイン電極を形成することにより、ＯＴＦＴを製作した。製作したＯＴＦＴの電荷移動度、しきい値電圧、およびＩｏｎ／Ｉｏｆｆ比を次のように測定して表１に示した。
＊電荷移動度およびしきい値電圧
電荷移動度は、下記飽和領域（ｓａｔｕｒａｔｉｏｎ  ｒｅｇｉｏｎ）電流式（１）から（ＩＳＤ）１／２とＶＧを変数としたグラフを得、そのグラフの傾きから求めた：
【００５４】
【数１】
2006191115.tif 000013
【００５５】
上記式中、ＩＳＤはソース−ドレイン電流、μまたはμＦＥＴは電荷移動度、ＣＯは酸化膜静電容量、Ｗはチャネル幅、Ｌはチャネル長、ＶＧはゲート電圧、ＶＴはしきい値電圧をそれぞれ示す。
【００５６】
＊Ｉｏｎ／Ｉｏｆｆ電流比は、オン状態の最大電流値とオフ状態の最小電流値との比で求めた。一方、Ｉｏｎ／Ｉｏｆｆ電流比は、下記式（２）で表わされる。
【００５７】
【数２】
2006191115.tif 000014
【００５８】
式中、Ｉｏｎは最大電流値、Ｉｏｆｆは遮断漏洩電流（ｏｆｆ−ｓｔａｔｅ  ｌｅａｋａｇｅ  ｃｕｒｒｅｎｔ）、μは電荷移動度、σは薄膜の伝導度、ｑは電荷量、ＮＡは電荷密度、ｔは半導体膜の膜厚、Ｃｏは絶縁膜静電容量、ＶＤはドレイン電圧をそれぞれ示す。
【００５９】
Ｉｏｎ／Ｉｏｆｆ電流比は、誘電膜の誘電率が大きくて厚さが小さいほど大きくなる。よって、誘電膜の種類と厚さは、電流比の決定に重要な要因となる。遮断漏洩電流Ｉｏｆｆは、オフ状態のときに流れる電流であって、オフ状態における最小電流から求めた。
【００６０】
図４は実施例１および比較例１で得たＯＴＦＴの電流伝達特性曲線を示すもので、有効誘電率が増加したときのＩＳＤ対ＶＧの変化を示す図面である。
【００６１】
〈実施例２〉
フッ素系高分子物質として、製造例２で得た高分子フッ素化合物を使用した以外は、実施例１と同様にしてＯＴＦＴを製作し、電荷移動度、しきい値電圧およびＩｏｎ／Ｉｏｆｆ比を次のように測定して下記表１に示した。
図５は実施例２および比較例１で得たＯＴＦＴの電流伝達特性曲線を示すもので、有効誘電率が増加したときのＩＳＤ対ＶＧの変化を示す図面である。
【００６２】
〈比較例１〉
フッ素系高分子薄膜を形成しない以外は、実施例１と同様にしてＯＴＦＴを製作し、電荷移動度、しきい値電圧およびＩｏｎ／Ｉｏｆｆ比を次のように測定して下記表１に示した。図４および図５に有効誘電率が増加したときのＩＳＤ対ＶＧの変化を実施例と共に示した。
【００６３】
【表１】
2006191115.tif 000015
【００６４】
表１から分かるように、本発明に係るＯＴＦＴは、電荷移動度は高いが、駆動電圧およびしきい値電圧が低く、Ｉｏｎ／Ｉｏｆｆが高いうえ、電気絶縁特性にも優れるため、各種電子素子においてトランジスタとして有用に使用できる。
【図面の簡単な説明】
【００６５】
【図１】本実施形態に係るトップコンタクト構造の有機薄膜トランジスタの概略断面図である。
【図２】本実施形態に係るボトムコンタクト構造の有機薄膜トランジスタの概略断面図である。
【図３】本実施形態に係るトップゲート構造の有機薄膜トランジスタの概略断面図である。
【図４】実施例１および比較例１で得たＯＴＦＴの電流伝達特性曲線を示すもので、有効誘電率が増加したときのＩＳＤ対ＶＧの変化を示す図面である。
【図５】実施例２および比較例１で得たＯＴＦＴの電流伝達特性曲線を示すもので、有効誘電率が増加したときのＩＳＤ対ＶＧの変化を示す図面である。
【図１】
2006191115.tif 000030
【図２】
2006191115.tif 000031
【図３】
2006191115.tif 000032
【図４】
2006191115.tif 000033
【図５】
2006191115.tif 000034